(57)【要約】【課題】ガラスや金属等の物質からなる基材に、数ヶ月程度の経年的な防汚機能を与え、その防汚機能の劣化が生じることなく、半永久的に指紋の油性物質の付着を防止する指紋付着低減コート液、及びその製造方法、並びに指紋付着低減コート液を基材に塗布した物品を提供する。【解決手段】ケトン基を有する有機化合物と有機窒素化合物とを、全溶液に対して、それぞれ固形分で１０％〜４０％ずつ混合して、混合溶液をつくり、その混合溶液に混合溶液の固形分に対して０．１％〜２０．０％の防汚性添加剤を添加した指紋付着低減コート液、その製造方法。及び、指紋付着低減コート液を塗布した物品。【選択図】図１
2009242764.tif 000002
【特許請求の範囲】
【請求項１】
ケトン基を有する有機化合物と有機窒素化合物とが、全溶液に対して、それぞれ固形分で１０％〜４０％ずつ混合された混合溶液と、その混合溶液に混合溶液の固形分に対して０．１％〜２０．０％添加する防汚性添加剤との組成物であることを特徴とする指紋付着低減コート液。
【請求項２】
ケトン基を有する有機化合物と有機窒素化合物とを、全溶液に対して、それぞれ固形分で１０％〜４０％ずつ混合して、混合溶液をつくり、その混合溶液に混合溶液の固形分に対して０．１％〜２０．０％の防汚性添加剤を添加して、溶液コート液を製造することを特徴とする指紋付着低減コート液の製造方法。
【請求項３】
ケトン基を有する有機化合物と有機窒素化合物とが、全溶液に対して、それぞれ固形分で１０％〜４０％ずつ混合されて、混合溶液になって、その混合溶液に混合溶液の固形分に対して０．１％〜２０．０％の防汚性添加剤が添加されて指紋付着低減コート液が形成されており、その指紋付着低減コート液が基材に塗布されていることを特徴とする物品。
【請求項４】
指紋付着低減コート液が硬化された状態で、表面に撥水撥油機能が高い成分が高密度に配列されて、撥水撥油機能のある指紋付着低減コートが形成されていることを特徴とする請求項３に記載の物品。
【発明の詳細な説明】
【技術分野】
【０００１】
本発明は、ガラスや金属などにおいて指紋付着を防止する指紋付着低減コート液、及びその製造方法、並びに指紋付着低減コート液を塗布した物品に関する。
【背景技術】
【０００２】
一般に、指紋の成分は、汗などの水性物質と油性物質からなっており、指紋の汚れは、水性物質と油性物質が複合化した汚れであると考えられる。
【０００３】
一方、汗は水の他に塩化ナトリウム・塩化カリウムなどの無機成分や乳酸・アミノ酸などの有機成分、さらには遊離脂肪酸などを含んでいる。そのため、汗に対しては、水性汚れを付着しにくくするとともに、水性汚れを落ちやすくする撥水性と、油性汚れを付着しにくくするとともに、油汚れを落ちやすくする撥油性の両方の機能を持つ成分を表面にコートする必要がある。
【０００４】
従来から、例えば特許文献１に示すように、撥水性の溶液コート液をガラスや金属を塗膜し、指紋の付着を防止する溶液コートが知られている。
【０００５】
すなわち、特許文献１には、（Ａ）ヒドロキシル基、カルボキシル基およびカルボン酸塩のうちの少なくとも１種を有している官能基含有含フッ素エチレン性単量体を共重合してえられる官能基含有含フッ素エチレン性重合体、（Ｂ）金属酸化物ゾル、および（Ｃ）溶剤からなる被覆用組成物が記載されている。
【０００６】
官能基を有している前記含フッ素エチレン性重合体（Ａ）は、
式：ＣＸ２＝ＣＸ１−Ｒｆ−Ｙ
（式中、Ｙは−ＣＨ２ＯＨ、−ＣＯＯＨ、カルボン酸塩またはエポキシ基であり、Ｘ２およびＸ１は同じかまたは異なり、いずれも、水素原子またはフッ素原子であり、Ｒｆは炭素数１〜４０の２価の含フッ素アルキレン基または炭素数１〜４０のエーテル結合を含有している２価の含フッ素アルキレン基を表わす）
で示される少なくとも１種の官能基含有含フッ素エチレン性単量体である。
【０００７】
該官能基含有含フッ素エチレン性単量体０．０５〜５０モル％と、共重合可能な少なくとも１種の含フッ素エチレン性単量体５０〜９９．９５モル％を共重合して、官能基を有している含フッ素エチレン性重合体が得られる。
【０００８】
また、撥水性の溶液コート液では、指紋の油性物質を充分に除去できないことから、例えば特許文献２に示されているように、親水性の溶液コート液を用いたコート液が知られている。基材上に、ａ）親水性ポリマーと、ｂ）Ｓｉ、Ｔｉ、Ｚｒ、Ａｌから選択される金属アルコキシド化合物と、ｃ）金属錯体触媒を含有する親水性被膜とを塗設して親水性部材を形成する。前記ｃ）の金属錯体触媒が、周期律表の２Ａ，３Ｂ，４Ａ及び５Ａ族から選ばれる金属元素とβ−ジケトン、ケトエステル、ヒドロキシカルボン酸又はそのエステル、アミノアルコール、エノール性活性水素化合物の中から選ばれるオキソ又はヒドロキシ酸素含有化合物から構成される。
【特許文献１】特許３３８９６０５号公報
【特許文献２】特開２００７−２５４２６５号公報
【発明の開示】
【発明が解決しようとする課題】
【０００９】
しかしながら、特許文献２に示されているような親水性部材では、Ｓｉ、Ｔｉ、Ｚｒ、Ａｌから選択される金属アルコキシド化合物を必要とすることから、親水性ポリマーと金属錯体触媒を含有する親水性被膜との結合が弱く、数ヶ月程度の経年的な防汚機能の劣化が生じてしまう可能性がある。
【００１０】
そこで、本発明は、ガラスや金属等の物質からなる基材に、数ヶ月程度の経年的な防汚機能を与えることができ、その防汚機能の劣化が生じることなく、半永久的に指紋の油性物質の付着を防止することができる指紋付着低減コート液、及びその製造方法、並びに指紋付着低減コート液を塗布した物品を提供することを目的とする。
【課題を解決するための手段】
【００１１】
上記課題を解決するため、本発明は、特許請求の範囲の各請求項に記載した事項を特徴とする。
【発明の効果】
【００１２】
以上から、本発明によれば、ガラスや金属等の物質に、数ヶ月程度の経年的な防汚機能を与えることができ、その防汚機能の劣化を生じることなく、半永久的に指紋等の油性物質の付着を防止することができる。
【発明を実施するための最良の形態】
【００１３】
本発明に係る指紋付着低減コート液は、ケトン基を有する有機化合物と有機窒素化合物とを、全溶液に対して、それぞれ固形分で１０％〜４０％ずつ混合して、混合溶液をつくり、その混合溶液に混合溶液の固形分に対して０．１％〜２０．０％の防汚性添加剤を添加して作る。残部は、プロピレングリコールモノメチルエーテルおよびメチルイソブチルケトンを主とする有機溶媒である。
【００１４】
好ましくは、ＪＲＳ製のＫＺ６１５４（商品名）と、荒川化学製のビームセット５７５ＣＢ（商品名）を配合して、混合溶液をつくって精製する。
【００１５】
上述したＪＲＳ製のＫＺ６１５４（商品名）は、メチルエチルケトン、メチルイソブチルケトン、シクロヘキサノンを主成分としている。荒川化学製のビームセット５７５ＣＢ（商品名）は、Ｎ−ビニルホルムアミド（ＮＶＦ）、化学式ＣＨ＝ＣＨ−ＮＨ−ＣＨＯを主成分としている。
【００１６】
精製された混合溶液に、撥水撥油機能が非常に高い成分を含有する防汚性添加剤を添加して混入させる。例えば、防汚性添加剤としてオプツールＤＡＣ（ダイキン製）を使用する。
【００１７】
混合溶液の固形分に対して添加剤が固形分比で０．５〜４０．０％になるように添加する。防汚性添加剤は１．０〜１０．０％、とくに４．０％程度が最も良い。
【００１８】
ガラス、レンズ、金属などの基材好ましくは基板の表面に指紋付着低減コート液を塗布する。それによって、半永久的に指紋の油性物質の付着を防止する指紋付着低減コートが基板の表面に形成される。
【００１９】
例えば、まず、図１の左側に示すように、ケトン基を有する有機化合物と有機窒素化合物との混合溶液からなる撥水撥油効果のあるハードコート剤３をガラス、レンズ、金属などの基板１の表面に塗布する。そのあと、撥水撥油機能が非常に高い成分を含有する防汚性添加剤４を添加する。すると、図１の右側に示す混合状態になる。そのあと、溶剤を飛ばした後にＵＶ照射による硬化処理を行い、撥水撥油機能のある指紋付着低減コート２を形成する。指紋付着低減コート２の表面付近の薄い層（好ましくは厚さ０．０１〜０．１０μｍの層）には、撥水撥油機能が高い成分５が高密度に配列される。
【００２０】
以上により、ケトン基を有する有機化合物と有機窒素化合物とを、全溶液に対して、それぞれ固形分で１０％〜４０％ずつ混合し、混合された混合溶液に、その混合溶液の固形分に対して０．１％〜２０．０％の防汚性添加剤を添加して溶液コート液を製造することによって、指紋付着低減コート液を製造することができる。そして、ガラス、レンズ、金属などの表面に指紋付着低減性コートを形成することにより、それらの物品の表面の艶（鏡面状態）を保ったまま指紋の付着を低減させることができる。しかも、数ヶ月程度の経年的な防汚機能を与え、その防汚機能の劣化を生じることなく、半永久的に指紋等の油性物質の付着を防止することができる。
【実施例】
【００２１】
本発明の具体的な実施例を以下に示す。
【００２２】
配合比Ｉ
有機化合物：有機窒素化合物＝１０：３０
混合溶液の固形分に対して７．５％防汚性添加剤を添加
配合比II
有機化合物：有機窒素化合物＝１０：４０
混合溶液の固形分に対して１０．５％防汚性添加剤を添加
配合比III
有機化合物：有機窒素化合物＝２０：４０
混合溶液の固形分に対して１６．５％防汚性添加剤を添加
実際に使用した混合溶液について述べると、有機化合物は、ＫＺ６１５４であり、有機窒化合物は、ビームセット５７５ＣＢであった。防汚性添加剤は、オプツールＤＡＣであった。
【００２３】
ケトン基を有する有機化合物と有機窒素化合物と防汚性添加剤を除いた残部は、プロピレングリコールモノメチルエーテルであった。
【００２４】
硬化処理は、８０℃×３ｍｉｎ  ＵＶ３６５ｎｍ  ８００ｍＪ／ｃｍ２であった。
【００２５】
なお、本明細書において、「％」は、すべて「モル％」である。
【図面の簡単な説明】
【００２６】
【図１】撥水撥油効果のあるハードコート剤をケトン基を有する有機化合物と有機窒素化合物との混合溶液としてガラス、レンズ、金属などの基板の表面に塗布するとともに、撥水撥油機能が非常に高い成分を含有する添加剤を防汚性添加剤として添加して、硬化処理を行い、表面に撥水撥油機能が高い成分が高密度に配列され、撥水撥油機能のある指紋付着低減コートが形成される様子を示す説明図。
【符号の説明】
【００２７】
１  基板
２  紋付着低減コート
３  撥水撥油効果があるハードコート剤
４  防汚性添加剤
５  撥水撥油機能が非常に高い成分
【図１】
2009242764.tif 000003